(57)【要約】  本発明は、液晶の平面配向のための光配向層に関する。本発明の光配向層は、ＵＶ波長範囲において二色性の特徴的な波長依存性を示す。本発明はさらに、そのような光配向層を提供する方法及びそれを含む液晶装置に関する。
2014529107.tif 000002
【特許請求の範囲】
【請求項１】
液晶の平面配向のための光配向層であって、光学的に異方性であり、２３０nmを超える少なくとも一つの波長範囲において厚さ１マイクロメートルあたりΔＡ＜−０．３のマイナスの二色性を有し、１９０nm〜２３０nmの少なくとも一つの波長範囲において厚さ１マイクロメートルあたりΔＡ＞０．０７のプラスの二色性を有する光配向層。
【請求項２】
２３０nmを超える少なくとも一つの波長範囲において厚さ１マイクロメートルあたりΔＡ＜−０．５であり、１９０nm〜２３０nmの少なくとも一つの波長範囲において厚さ１マイクロメートルあたりΔＡ＞０．２である、請求項１記載の光配向層。
【請求項３】
液晶のプレチルト角が１０°未満になるように適当な液晶材料を配向層の表面に接触させて配向させることができる、請求項１又は２記載の光配向層。
【請求項４】
液晶のプレチルト角が１°未満になるように適当な液晶材料を配向層の表面に接触させて配向させることができる、請求項３記載の光配向層。
【請求項５】
二色性がシス−トランス異性化によって生じる、請求項１〜４のいずれか１項記載の光配向層。
【請求項６】
二色性が光二量化によって生じる、請求項１〜４のいずれか１項記載の光配向層。
【請求項７】
二色性が光分解によって生じる、請求項１〜４のいずれか１項記載の光配向層。
【請求項８】
二色性が光フリース転位によって生じる、請求項１〜４のいずれか１項記載の光配向層。
【請求項９】
請求項１〜８のいずれか１項記載の光配向層を含む液晶表示装置。
【請求項１０】
光配向層によって誘起される液晶材料中のプレチルト角が１０°未満である、請求項９記載の液晶表示装置。
【請求項１１】
光配向層によって誘起される液晶材料中のプレチルト角が１°未満である、請求項９記載の液晶表示装置。
【請求項１２】
電極が、電圧を印加されると、液晶層内の特定の位置において配向層の表面に対して平行である電場が発生するような電極である、請求項９〜１１のいずれか１項記載の液晶表示装置。
【請求項１３】
ＩＰＳ又はＦＦＳモードを利用する、請求項９〜１２のいずれか１項記載の液晶表示装置。
【発明の詳細な説明】
【技術分野】
【０００１】
本発明は、ＵＶ波長範囲において二色性の特徴的な波長依存性を示す光配向層に関する。本発明はさらに、そのような光配向層を提供する方法及びそれを含む液晶装置に関する。
【背景技術】
【０００２】
今日、液晶表示装置（ＬＣＤ）は、情報が電子的に表示されるほぼあらゆる区域において商業的に使用されている。高解像度ＬＣＤは、たとえば、テレビ画面、コンピュータモニタ、ラップトップ、タブレットＰＣ、スマートフォン、携帯電話及びデジタルカメラにおいて使用されている。サイズ及び用途は全く異なるが、これらのＬＣＤはすべてビデオケイパブル（video capable）であり、高速スイッチング及び高いコントラスト比を要する。高いコントラストを実現するためには、非常に低い暗状態輝度を提供することが非常に重要である。標準的なＴＮ−ＬＣＤのような「ノーマリーホワイト（normally white）」モードにおいて、暗状態は、ＬＣＤに電圧を印加することによって達成される。その結果、印加される電圧によって暗状態における光透過を制御することができる。垂直配向（ＶＡ）モード、インプレーンスイッチング（ＩＰＳ）又はフリンジフィールドスイッチング（ＦＦＳ）のような「ノーマリーブラック（normally black）」モードＬＣＤの場合、暗状態は非アクティブ化状態に対応し、したがって、電圧によって暗状態輝度を調節することはできない。その結果、暗状態は主に、ＬＣＤ中の液晶配向の質に依存する。ＶＡモードＬＣＤの場合、すべての液晶分子がＬＣＤ面に対してほぼ垂直に配向するならば、その場合、画面に対して垂直な方向から見る人は、液晶が複屈折を示さない液晶分子の光軸方向に沿って見ることになるため、低い暗状態輝度が達成される。
【０００３】
ＩＰＳ及びＦＦＳのような平面モードの場合、暗状態にある液晶配向子は、被着された常時交差偏光フィルムの偏光方向に対して平行又は垂直に向いている。所望の方向に完璧には配向していない液晶ドメインが複屈折を導き、それが、光の偏光解消により、光の漏れを生じさせる。したがって、特にノーマリーブラックモードで作動する平面モードＬＣＤの低い暗状態輝度を保証するためには、配向層上での液晶の明確な方位角アンカリングが決定的である。
【０００４】
ＬＣＤに電圧を印加してそれをグレー又は明状態に切り替えると、液晶層は変形し、再び、配向層は、印加電圧がＬＣＤのしきい電圧よりも低くなるとただちに液晶を駆動して初期のオフ状態配置に戻すための強いアンカリング力を液晶のために提供しなければならない。初期のオフ状態配置からの逸脱は画像焼き付きとして認められ、したがって、表示の質は低下する。ＬＣＤを異なるグレーレベルに切り替えるために交流（ＡＣ）電圧が印加されるため、ＡＣ電圧が変化した又は除去された後に起こる画像焼き付きはＡＣメモリとも呼ばれる。
【０００５】
従来、ＬＣＤ製造における液晶の配列は、ＬＣＤ基板上の薄いポリマー層を布でブラッシングすることによって実施されてきた。マザーガラスのサイズ増のせいでこの工程がますます困難になるにつれ、代替配列方法が強く望まれる。
【０００６】
ブラッシング工程に代わるもっとも有望な手法が光配向である。ブラッシングとは違い、光配向は、配向層の表面との機械的接触を回避させる。その結果、光配向は機械的欠損を生じさせず、したがって、製造において非常に高い収率を提供する。
【０００７】
光配向は、数年前にＶＡ−ＬＣＤの大量生産に導入されて成功を収め、今や、ＬＣＤ配列のための確立された技術である。他方、平面モードＬＣＤの光配向を求めるＬＣＤ製造者からの強い要望にもかかわらず、光配向は、これまで、そのようなＬＣＤの製造には導入されていない。理由は、光配向材料が、これまで、表示コントラスト及び画像焼き付きの点で、平面モードＬＣＤの厳しい配向品質要件を満たしていないからである。
【発明の概要】
【発明が解決しようとする課題】
【０００８】
したがって、本発明の目的は、ＡＣメモリを減らしながらも高コントラストＬＣＤを可能にする、平面ＬＣＤモードのための、高いアンカリングを有する新たな光配向材料及び光配向層を提供することである。
【課題を解決するための手段】
【０００９】
本発明の第一の態様にしたがって、液晶の平面配向のための光配向層が提供される。光配向層は、光学的に異方性であり、２３０nmを超える少なくとも一つの波長範囲において厚さ１マイクロメートルあたりΔＡ＜−０．３のマイナスの二色性を有し、１９０nm〜２３０nmの少なくとも一つの波長範囲において厚さ１マイクロメートルあたりΔＡ＞０．０７のプラスの二色性を有する。
【００１０】
好ましくは、ΔＡは、２３０nmを超える少なくとも一つの波長範囲において厚さ１マイクロメートルあたり−０．４未満であり、そして、ΔＡは、１９０nm〜２３０nmの少なくとも一つの波長範囲において厚さ１マイクロメートルあたり０．１５よりも大きい。さらに好ましくは、ΔＡは、２３０nmを超える少なくとも一つの波長範囲において厚さ１マイクロメートルあたり−０．５未満であり、そして、ΔＡは、１９０nm〜２３０nmの少なくとも一つの波長範囲において厚さ１マイクロメートルあたり０．２よりも大きい。もっとも好ましくは、ΔＡは、２３０nmを超える少なくとも一つの波長範囲において厚さ１マイクロメートルあたり−０．７未満であり、そして、ΔＡは、１９０nm〜２３０nmの少なくとも一つの波長範囲において厚さ１マイクロメートルあたり０．３よりも大きい。
【００１１】
少なくとも二つの波長範囲における二色性は、光配向材料を配向光に暴露することによって生じる。
【００１２】
本出願において使用される語「光学的に異方性」とは、一般には光学パラメータ、たとえば光吸収又は屈折率をいうが、そのような光学的性質の一つ以上が異方性であってもよい。異方性は、ＵＶ光、可視光及び赤外光を包含する波長範囲のどこででも存在することができる。本発明に関連して、配向光とは、光配向を開始させることができる波長の光である。好ましくは、波長は、ＵＶ−Ａ、ＵＶＢ及び／又はＵＶ／Ｃ範囲にある、又は可視範囲にある。適切である波長は光配向材料に依存する。
【００１３】
配向光は直線偏光又は楕円偏光であり、語「偏光」は部分的偏光をも含む。好ましくは、配向光は、１０：１よりも大きい偏光度の直線偏光である。
【００１４】
本発明に関連して使用される語「プレチルト角」とは、電場又は磁場のような外力の非存在における結晶配向子と配向層表面との間の角度である。液晶配向子とは、液晶分子の長軸の平均方向を意味する。本発明に関連して、平面配向とは、プレチルト角が３０°未満であることを意味する。
【００１５】
配向層によって液晶材料中に誘起されるプレチルト角は、配向層の性質に依存するだけでなく、液晶材料の性質にも依存する。したがって、本発明の光配向層と接触したとき平面的に配列しない液晶材料があるかもしれない。しかし、平面配向が達成されることができる適当な液晶がある限り、これが、平面配向を伴う用途からそのような光配向層を除外することはない。したがって、プレチルト角範囲に関する以下の好ましい角度は、そのようなプレチルト角がいかなる液晶材料においても誘起されることを意味するものではなく、対応する範囲内のプレチルト角が誘起されることができる液晶材料が存在するということを意味する。
【００１６】
好ましくは、光配向層は、１０°未満であるプレチルト角を適当な液晶材料中に誘起することができる。より好ましくは、光配向層は、５°未満であるプレチルト角を適当な液晶材料中に誘起することができ、もっとも好ましくは、光配向層は、１°未満であるプレチルト角を適当な液晶材料中に誘起することができる。
【００１７】
配向光方向とは、配向層表面と露光中の配向光の偏光面との交差線をいう。配向光が楕円偏光であるならば、偏光面は、光の入射方向及び偏光楕円の長軸によって画定される平面をいう。
【００１８】
語「配向光方向」は、本発明に関連して、露光工程の期間中の方向を記すために使用されるだけでなく、露光後、露光中に適用された配向層上の配向光の方向をいうためにも使用される。
【００１９】
本発明に関連して、二色性ΔＡ（λ）は、配向光方向に沿って計測された吸光度Ａｐ（λ）と配向光方向に対して垂直に計測された吸光度Ａｓ（λ）との差と定義される（λは光の波長である）。
【００２０】
特定の波長におけるプラスの二色性とは、その波長においてΔＡ＞０であることを意味し、マイナスの二色性とは、ΔＡ＜０であることを意味する。
【００２１】
語「光配向層」とは、光配向性材料を配向光に暴露することによって得られた配向層をいう。光配向材料は、光反応機構から独立して、配向光への暴露によって配向させることができる任意の種類の感光性材料であってもよい。したがって、適当な光配向材料は、たとえば、配向光に暴露されると、光二量化、光分解、シス−トランス異性化又は光フリース転位によって配向が誘起される材料である。したがって、本発明にしたがって好ましい光配向層は、光二量化、光分解、シス−トランス異性化又は光フリース転位によって二色性が生じる光配向層である。
【００２２】
本発明の第二の局面にしたがって、本発明にしたがって二色性を示す光配向層の生成方法が提供される。方法は、基板上に適切な光配向材料の層を調製すること、及びその層を配向光に暴露することを含む。光配向材料は、配向光に暴露されると、本発明にしたがって特徴的な二色性を有する光配向層が得られるように選択される。
【００２３】
本発明の第三の局面にしたがって、少なくとも一つの上記光配向層を含む、液晶の平面配向を有する液晶表示装置が提供される。本発明にしたがって光配向層によって提供される強いアンカリングエネルギーのおかげで、そのようなＬＣＤは高いコントラスト及び低いＡＣメモリを示す。本発明にしたがって、ＬＣＤの液晶材料中の光配向層によって誘起されるプレチルト角は３０°未満である。好ましくは、ＬＣＤの液晶材料中の光配向層によって誘起されるプレチルト角は１０°未満である。より好ましいものは、液晶材料中の光配向層によって誘起されるプレチルト角が５°未満であるＬＣＤであり、もっとも好ましいものは、液晶材料中の光配向層によって誘起されるプレチルト角が１°未満であるＬＣＤである。
【００２４】
本発明のＬＣＤは、平面配向を有する任意の種類の表示モード、たとえばねじれネマチック（ＴＮ）、ＩＰＳ又はＦＦＳを使用することができる。好ましくは、ＬＣＤ中の電極は、電圧を印加されると、液晶層内の特定の位置において配向層の表面に対して平行である電場が発生するような電極である。これを達成するためには、電圧は一般に、二つの基板の一方のみにおいて電極に提供される。このためには、すだれ状電極をたとえば櫛様形態で使用することができる。特に、好ましいものは、ＩＰＳ又はＦＦＳモードを使用するＬＣＤである。
【図面の簡単な説明】
【００２５】
【図１】様々なフォトポリマーから調製された光配向層の二色性の計測値を示す。
【図２】従来技術のフォトポリマーの光配向層の二色性を示す。図２は、Schadt et. al, Jpn. J. Appl. Phys, Vol. 34 (1995), 3240の図４ａに対応する。
【発明を実施するための形態】
【００２６】
本発明の光配向性材料は、配向光に暴露されると、好ましい方向を発生させ、したがって、液晶のための配向能力を誘起することができる光配向性部分を含む。
【００２７】
光配向性部分は、好ましくは、異方性吸収性を有し、好ましくは、２３０〜５００nmの波長範囲内で吸収を示す。
【００２８】
好ましくは、光配向性部分は、炭素−炭素、炭素−窒素又は窒素−窒素二重結合を有する。
【００２９】
たとえば、光反応性部分は、置換されている、又は非置換であるアゾ染料、アントラキノン、クマリン、メリシアニン、メタン、２−フェニルアゾチアゾール、２−フェニルアゾベンズチアゾール、スチルベン、シアノスチルベン、カルコン、シンナメート、スチルバゾリウム、１，４−ビス（２−フェニルエチレニル）ベンゼン、４，４′−ビス（アリールアゾ）スチルベン類、ペリレン、４，８−ジアミノ−１，５−ナフトキノン染料、二つの芳香環とコンジュゲートしたケトン部分又はケトン誘導体を有するジアリールケトン類、たとえば置換ベンゾフェノン類、ベンゾフェノンイミン類、フェニルヒドラゾン類及びセミカルバゾン類である。
【００３０】
上記に挙げた異方性吸収材料の調製は、たとえばHoffmanらの米国特許第４，５６５，４２４号、Jonesらの米国特許第４，４０１，３６９号、Cole, Jr.らの米国特許第４，１２２，０２７号、Etzbachらの米国特許第４，６６７，０２０号及びShannonらの米国特許第５，３８９，２８５号によって示されるように周知である。
【００３１】
好ましくは、光配向性部分は、アリールアゾ、ポリ（アリールアゾ）、スチルベン及びジアリールケトン誘導体及びシンナメート類を含み、より好ましくは、光配向性部分はシンナメート類を含む。
【００３２】
光配向材料は、モノマー、オリゴマー又はポリマーの形態を有することができる。光配向性部分は、ポリマー又はオリゴマーの主鎖内で、又は側鎖内で共有結合していることもできるし、モノマーの一部であることもできる。
【００３３】
ポリマーは、たとえば、ポリアクリレート、ポリメタクリレート、ポリイミド、ポリアミド酸、ポリマレインイミド、ポリ−２−クロロアクリレート、ポリ−２−フェニルアクリレート；非置換である、又はＣ1〜Ｃ6アルキルで置換されているポリアクリルアミド、ポリメタクリルアミド、ポリ−２−クロロアクリルアミド、ポリ−２−フェニルアクリルアミド、ポリビニルエーテル、ポリビニルエステル、ポリスチレン誘導体、ポリシロキサン、ポリアクリル酸又はポリメタクリル酸の直鎖状又は分岐鎖状のアルキルエステル類；炭素原子１〜２０個のアルキル残基を有するポリフェノキシアルキルアクリレート類、ポリフェノキシアルキルメタクリレート類、ポリフェニルアルキルメタクリレート類；ポリアクリルニトリル、ポリメタクリルニトリル、ポリスチレン、ポリ−４−メチルスチレン又はそれらの混合物をいう。
【００３４】
さらに、好ましい光配向性モノマー又はオリゴマー又はポリマーが、米国特許第５，５３９，０７４号、米国特許第６，２０１，０８７号、米国特許第６，１０７，４２７号、米国特許第６，３３５，４０９号及び米国特許第６，６３２，９０９号に記載されている。
【００３５】
請求項１の性質を有する光配向層が液晶のための強いアンカリングを提供し、それが、ＬＤＣに適用されたとき、高いコントラスト及び低いＡＣメモリにつながるということがわかった。本発明の光配向層に適した光配向性材料は、たとえばフォトポリマー１、２、１０、１１及び１２である。
【００３６】
【表１】
2014529107.tif 000003
【００３７】
実施例１
フォトポリマー１から製造された光配向層の二色性の計測
まず固形フォトポリマーをＮＭＰに溶解し、固形ポリマーが完全に溶解するまで溶液をかく拌することにより、ＮＭＰとブチルセロソルブとの重量比１：１溶媒混合物中４．０重量％フォトポリマー１を含む溶液Ｓ１を調製した。次いで、ブチルセロソルブを加え、組成物全体を再びかく拌して最終溶液を得た。
【００３８】
上記フォトポリマー１の溶液を、１７００rpmのスピン速度で３０秒間、石英ガラス基板にスピンコートした。その後、コートされた基板を２００℃で４０分間ベーキングして、厚さ約７０nmの薄いポリマー層を形成した。
【００３９】
次いで、フォトポリマー層を、高圧水銀灯からの直線偏光である、２８０〜３４０nmの波長範囲の配向光に暴露した。配向光は、基板に対して垂直に（０℃で）入射させた。照射線量は２００mJ/cm2であった。
【００４０】
１９０nm〜４００nmの波長範囲で、光が配向光方向に対して平行及び垂直に偏光した状態で、Perkin Elmer分光計（Lambda 900）を使用してＵＶ吸収Ａｐ（λ）及びＡｓ（λ）を計測した。Ａ（λ）＝Ａｐ（λ）−Ａｓ（λ）として計算された二色性を図１に示す。
【００４１】
二色性は、約２４０nm〜３４０nmの波長範囲においてマイナスであり、最低値は約２８５nmでの約−０．０４であり、厚さ１マイクロメートルあたり約−０．５７に相当した。１９０nm〜２２０nmの間で二色性はプラスであり、最大値は１９０nmでの約０．０１３であり、厚さ１マイクロメートルあたり約０．１８に相当した。
【００４２】
実施例２
フォトポリマー２から製造された光配向層の二色性の計測
実施例１に記載された方法と同じ方法で、ＮＭＰとブチルセロソルブとの重量比１：１溶媒混合物中４．０重量％フォトポリマー２を含む溶液Ｓ２を調製した。その後、フォトポリマー２の厚さ７０nmの薄層を石英ガラス基板上に調製し、それを、実施例１に記載されたパラメータと同じパラメータを使用して、さらに配向光に暴露した。
【００４３】
また、Ａｐ（λ）及びＡｓ（λ）の計測値から計算された、フォトポリマー２の露光層の二色性を図１に示す。
【００４４】
二色性は、約２４０nm〜３４０nmの波長範囲においてマイナスであり、最低値は約２８５nmの波長での約−０．０４２であり、厚さ１マイクロメートルあたり約−０．６に相当した。１９０nm〜２２０nmの間で二色性はプラスであり、最大値は１９０nmの波長での約０．０１８であり、厚さ１マイクロメートルあたり約０．２６に相当した。
【００４５】
実施例３
フォトポリマー１から製造された配向層を有する液晶セル
実施例１に記載された手順にしたがって、フォトポリマー１の層を二つのＩＴＯコートされたガラス基板上に調製した。得られたポリマー層を実施例１の配向光に20mJ/cm2の線量で暴露した。配向光は、基板に対して垂直に入射させた。
【００４６】
二つの基板を使用して、露光ポリマー層がセルの中で互いに面する状態で液晶セルを組み立てた。対応する配向光方向が互いに対して平行になるように基板を互いに対して調節した。セルを、プラスの誘電異方性を有する液晶MLC3005（Merck KGA）で毛管充填した。セル中の液晶は明確かつ均一な平面配向を示した。傾斜補償器を用いて、セル中の液晶が配向光方向に対して垂直に配向していることを測定した。ShintechのOptipro 21-250Aを用いて、回転検光子法を使用して０．１°のプレチルト角を計測した。
【００４７】
実施例４
斜めに露光した光配向層を有する液晶セル
配向光を基板の法線に対して４０°の斜角で入射させた唯一の違いを除き、実施例３におけるように液晶セルを調製した。偏光面は配向光の入射面の中であった。
【００４８】
セル中の液晶は明確かつ均一な平面配向を示し、配向光方向に対して垂直に配向していることがわかった。回転検光子法を使用して０．０３°のプレチルト角を計測した。
【００４９】
実施例５
フォトポリマー２から製造された光配向層を有する液晶セル
実施例３の手順にしたがって、ただし、溶液Ｓ１ではなく実施例２の溶液Ｓ２を使用し、１００mJ/cm2の配向光照射線量を使用して、液晶セルを調製した。
【００５０】
セル中の液晶は明確かつ均一な平面配向を示し、配向光方向に対して垂直に配向していることがわかった。回転検光子法を使用して０．２°のプレチルト角を計測した。
【００５１】
実施例６
ＩＰＳセル中のコントラスト比
それぞれ実施例３及び５に記載されたようにポリマー溶液Ｓ１（セル１）及びＳ２（セル２）から出発して、ただし各セルの二つの基板の一方のみがＩＴＯ層を有するという違いで、ＬＣセルを調製した。このＩＴＯ層は、パターン付けされ、互いから１０ミクロン分けられた、１０ミクロン幅のストライプを有する櫛様のすだれ状電極を形成するものであった。フォトポリマー層の露光のために、配向光方向を、電極ストライプ方向に対して７８°になるように選択した。各場合、照射線量は１００mJ/cm2であった。配向光を、セル１の場合には垂直に入射させ、セル２の場合には、基板の法線に対して４０°の斜角で入射させた。
【００５２】
セルを液晶MLC3005で毛管充填したのち、セルを９２℃で１０分間加熱し、再び室温まで冷ました。セル中の液晶は明確かつ均一な平面配向を示した。
【００５３】
セルのコントラスト比の計測のために、セルを、交差させた偏光子の間に、セル中の光配向層の配向光方向が偏光子の一つの偏光方向に対して平行になるように配置した。セルの暗状態及び明状態に関して白色光の透過を計測した。電圧がセルに印加されない限り、セルは暗く見えた。電圧をすだれ状電極に印加すると、透過光の強さが増大した。明状態と定義されるセルの最大透過のために電圧を調節した。明状態の透過光強さと暗状態の透過光強さとの比としてコントラスト比を計算した。
【００５４】
セル１の場合に測定されたコントラスト比は１８００：１であり、セル２の場合、１９００：１の値が測定された。
【００５５】
実施例７
配向層のＡＣＭ性
実施例６のセル１及び２を使用して、フォトポリマー１及び２から製造された光配向層のＡＣＭ画像焼き付き性を測定した。
【００５６】
実施例６におけるコントラスト比計測の場合のようにセルを配設した。ただし、５８９nmの所定波長を使用した。セルがその最大透過の１％（Ｔ１）を透過させる電圧Ｖ０を測定した。ストレス電圧Ｖ１をセルに２４時間印加することによって画像焼き付きを誘発させた。電圧Ｖ０におけるセルの透過を再び計測し（Ｔ１′）、以下のようにＡＣＭを計算した。ＡＣＭ（ｔ）＝Ｔ１′（ｔ）／Ｔ１×１００％（式中、ｔは計測の時間依存性を示す）。計測においてＡＣＭ（２分）を測定した。電圧Ｖ１は７．１５Ｖであり、その電圧でセルはその最大透過を示した。セル１及び２に関して測定したＡＣＭ（２分）はそれぞれ１１６％及び１１７％であった。
【００５７】
実施例８
フォトポリマー１０〜１２から製造された光配向層の二色性
実施例１においてフォトポリマー１に関して記載された方法と同じ方法で、溶液Ｓ１０〜Ｓ１２をそれぞれフォトポリマー１０〜１２から調製した。上記溶液を使用して厚さ約７０nmのポリマー層を石英ガラス基板上に調製し、その後、実施例１に記載されたパラメータと同じパラメータを使用して、それらの層を配向光に暴露した。
【００５８】
実施例１に記載されたように各層の二色性ΔＡ（λ）を測定した。各層に関して、２３０nmを超える少なくとも一つの波長範囲においてマイナスの二色性が認められ、１９０nm〜２３０nmの少なくとも一つの波長範囲においてプラスの二色性が認められた。
【００５９】
二つの波長範囲それぞれにおける最大絶対値を有するΔＡ（λ）の値である値ΔＡ（max）を以下に記す。
【００６０】
【表２】
2014529107.tif 000004
【００６１】
実施例９
フォトポリマー１０〜１２を使用するＩＰＳセルにおけるコントラスト比
実施例６の記載にしたがって、ただし対応する溶液Ｓ１０〜Ｓ１２を使用して、フォトポリマー１０〜１２それぞれに関してＩＰＳセル（セル１０〜１２）を調製した。
【００６２】
実施例６に記載されたようにセルのコントラスト比を計測した。以下の数値が得られた。
【００６３】
【表３】
2014529107.tif 000005
【００６４】
実施例１０
比較フォトポリマー
以下の比較フォトポリマー３〜９から得られた光配向層は、本発明の請求項１によって求められる二色性を示さなかった。フォトポリマー９は従来技術から公知である。
【００６５】
【表４】
2014529107.tif 000006
【００６６】
実施例１１
比較フォトポリマー３〜８の層の二色性
実施例１においてフォトポリマー１に関して記載された方法と同じ方法で、溶液Ｓ３〜Ｓ８をそれぞれフォトポリマー３〜８から調製した。上記溶液を使用して厚さ約７０nmのポリマー層を石英ガラス基板上に調製し、その後、実施例１に記載されたパラメータと同じパラメータを使用して、それらの層を配向光に暴露した。
【００６７】
実施例１に記載されたように各層の二色性を測定し、図１に示した。各層に関して、２３０nmを超える少なくとも一つの波長範囲においてマイナスの二色性が認められたが、その二色性の絶対値はいずれの場合も０．０２未満であり、厚さ１マイクロメートルあたり０．３未満であった。２３０nm未満で、二色性はいずれの場合も０．００５未満であり、厚さ１マイクロメートルあたり０．０７未満であった。
【００６８】
実施例１２
比較フォトポリマー９の配向層の二色性
フォトポリマー９及びフォトポリマー９の光配向層の二色性は従来技術においてSchadtら（Schadt et. al, Jpn. J. Appl. Phys, Vol. 34 (1995), 3240)）から公知である。本発明の請求項１とは違って、フォトポリマー９の場合、２３０nm未満の波長範囲における二色性は、Schadtらの図４ａに対応する図２に示すように、マイナスである。
【００６９】
実施例１３
比較フォトポリマー３〜８を使用するＩＰＳセルにおけるコントラスト比
実施例６の記載にしたがって、ただし対応する溶液Ｓ３〜Ｓ８を使用して、フォトポリマー３〜８それぞれに関してＩＰＳセル（セル３〜８）を調製した。
【００７０】
液晶をセルに充填した直後、比較フォトポリマーを使用して製造されたセルすべてが配列の欠陥を示した。セルを９２℃で１０分間熱処理したのち、欠陥は部分的に解消したように見えたが、セルのいくつかに関しては目に見えるままであった。
【００７１】
セル３〜８それぞれに関して、コントラスト比は１４００：１未満であり、非常に高いコントラストを要するＬＣＤ用途、たとえば液晶テレビには不十分であった。
【００７２】
セル３〜８それぞれにおける液晶は、配向光方向に対して平行に配向した。
【００７３】
本発明は、上記特定の実施例に限定されるものと解釈されるべきではなく、特許請求の範囲に公正に述べられる発明のすべての態様を包含するものと理解されるべきである。本発明が関連する技術の当業者には、本発明が適用可能である様々な変形、等価プロセス及び数多くの構造が容易に明らかであろう。
【図１】
2014529107.tif 000007
【図２】
2014529107.tif 000008
【国際調査報告】
2014529107.tif 000009
2014529107.tif 000010